(57)【特許請求の範囲】
【請求項１】
シアノ基含有エチレン性不飽和単量体１５〜４５重量％、共役ジエン単量体５５〜８５重量％およびこれらと共重合可能なエチレン性不飽和単量体０〜３０重量％からなる単量体混合物を乳化重合してなる共重合体ゴムラテックスであって、固形分濃度６０重量％、１５℃の該共重合体ゴムラテックスの擬塑性粘度が２０〜４５ｃＰであることを特徴とするフォームラバー用共重合体ゴムラテックス。
【請求項２】
加硫剤を配合した請求項１に記載の共重合体ゴムラテックスを、発泡させ、凝固、加硫させてなることを特徴とするフォームラバー。
【発明の詳細な説明】
【０００１】
【発明の属する技術分野】
本発明は、耐油性に優れ、肌ざわり、化粧料の取り込み性および皮膚へののり（付着性）に優れた化粧用スポンジ等のフォームラバーの製造に使用される共重合体ゴムラテックスおよびこれを用いたフォームラバーに関する。
【０００２】
【従来の技術】
重合体ゴムラテックスを用いて製造されたフォームラバー（ゴム発泡体）は、マットレス、化粧用スポンジ（パフ）、ロール、衝撃吸収剤等として種々の用途に使用されている。
フォームラバーの用途のなかで、特にパフには、化粧料に対する良好な耐油性を有し、且つ化粧料の取り込みが容易で、化粧料の肌へののり（付着性）が良好なスポンジが求められている。
【０００３】
パフに耐油性を付与するために、従来からアクリロニトリル−ブタジエン共重合ゴム（ＮＢＲ）ラテックスが使用されているが、ＮＢＲラテックスを用いたパフは、肌ざわり、化粧料の取り込みおよび化粧料の肌へののりが十分でないという欠点がある。
これらの欠点を改良する方法として、肌ざわりに関しては、例えば、特開平６−１４８１１号公報には、特定量の加硫剤、界面活性剤、増粘剤及びゲル化剤を添加したＮＢＲラテックスを、特定攪拌条件下に特定倍率に発泡させる方法が提案されている。この方法は気泡の分散性と安定性を向上させてパフの肌ざわりを改良しようとするものであるが、肌ざわりの改良は未だ十分とはいえない。
【０００４】
【発明が解決しようとする課題】
本発明は上記の事情に鑑みてなされたものであり、本発明の目的は化粧料に対する良好な耐油性を有し、且つ化粧料の取り込み性、化粧料の肌へののりおよび肌ざわりが良好なパフの製造に特に好適なフォームラバー製造用重合体ゴムラテックスおよびこれを用いてなるフォームラバーを提供することである。
本発明者は、上記の目的を達成すべく鋭意研究を行った結果、特定範囲の擬塑性粘度を有するＮＢＲラテックスを使用することによって目的が達成されることを見出し、この知見に基づいて本発明を完成するに至った。
【０００５】
【課題を解決するための手段】
かくして本発明によれば、シアノ基含有エチレン性不飽和単量体１５〜４５重量％、共役ジエン単量体５５〜８５重量％およびこれらと共重合可能なエチレン性不飽和単量体０〜３０重量％からなる単量体混合物を乳化重合してなる共重合体ゴムラテックスであって、固形分濃度６０重量％、１５℃の該共重合体ゴムラテックスの擬塑性粘度が２０〜４５ｃＰであることを特徴とするフォームラバー用共重合体ゴムラテックスおよび加硫剤を配合した該共重合体ゴムラテックスを発泡させ、凝固、加硫させてなるフォームラバーが提供される。
【０００６】
【発明の実施の形態】
次に発明の好ましい実施形態を挙げて本発明をさらに詳細に説明する。
本発明の共重合体ゴムラテックスは、シアノ基含有エチレン性不飽和単量体、共役ジエン単量体、必要によりこれらの単量体と共重合可能なエチレン性不飽和単量体とを乳化重合させて得られる共重合体ゴムのラテックスである。
【０００７】
本発明で使用されるシアノ基含有不飽和単量体としては、例えば、アクリロニトリル、メタクリロニトリル、α−クロロアクリロニトリル、α−シアノエチルアクリレート等が挙げられる。これらは１種でまたは２種以上を組み合わせて使用することができる。特に好ましいものはアクリロニトリル、メタクリロニトリルである。
シアノ基含有エチレン性不飽和単量体の使用量は、単量体混合物中１５〜４５重量％である。１５重量％未満の使用量ではパフの耐油性が不十分となり、４５重量％を超えるとパフの風合が硬くなり、肌ざわりが悪くなる。好ましくは２０〜４０重量％、さらに好ましくは２５〜３５重量％である。
【０００８】
本発明で使用される共役ジエン単量体としては、例えば、１，３−ブタジエン、２−メチル−１，３−ブタジエン（イソプレン）、２，３−ジメチル−１，３−ブタジエン、２−エチル−１，３−ブタジエン、１，３−ペンタジエン等が挙げられる。これらは１種でまたは２種以上を組み合わせて使用することができる。
共役ジエン単量体の使用量は、単量体混合物中５５〜８５重量％である。使用量が５５重量％未満ではパフの風合が硬くなり、パフの肌ざわりは悪くなる。また、８５重量％を超えるとパフの耐油性が不十分となる。好ましくは６０〜８０重量％であり、さらに好ましくは６５〜７５重量％である。
【０００９】
本発明で必要により使用されるシアノ基含有エチレン性不飽和単量体および共役ジエン単量体と共重合可能なエチレン性不飽和単量体としては、例えば、（メタ）アクリル酸、（無水）マレイン酸、フマル酸、イタコン酸等のエチレン性不飽和カルボン酸；メチル（メタ）アクリレート、エチル（メタ）アクリレート、ブチル（メタ）アクリレート、２−エチルヘキシル（メタ）アクリレート、ラウリル（メタ）アクリレート、マレイン酸モノまたはジメチル、フマル酸モノまたはジエチル、フマル酸モノまたはジ−ｎ−ブチル、イタコン酸モノまたはジ−ｎ−ブチル等の前記エチレン性不飽和カルボン酸のモノまたはジアルキルエステル；メトキシアクリレート、エトキシアクリレート、メトキシエトキシエチルアクリレート、メトキシエトキシブチルアクリレート等の前記エチレン性不飽和カルボン酸のアルコキシアルキルエステル；２−ヒドロキシエチル（メタ）アクリレート、ヒドロキシプロピル（メタ）アクリレート等のヒドロキシアルキル基を有する（メタ）アクリレート；グリシジル（メタ）アクリレート；（メタ）アクリルアミド、Ｎ−メチロール（メタ）アクリルアミド、Ｎ−ブトキシメチル（メタ）アクリルアミド等の（メタ）アクリル酸アミド及びその誘導体；ジメチルアミノメチルアクリレート、ジエチルアミノメチルアクリレート等のアミノ基を有するアクリレート；スチレン、α−メチルスチレン、ビニルトルエン、クロロスチレン等の芳香族ビニル単量体；エチレン、プロピレン等のα−オレフィン；ジシクロペンタジエン、ビニルノルボルネン等の非共役ジエン単量体等が挙げられる。これらを必要に応じて用いる場合には、これらの少なくとも１種が本発明の効果が損なわれない範囲で、好ましくは単量体混合物中３０重量％以下の範囲で使用される。
【００１０】
本発明の共重合体ゴムラテックスは、上記の単量体を上記の範囲の量で共重合させて得られる共重合体ゴムのラテックスであるとともに、この共重合体ゴムラテックスの固形分濃度を６０重量％に、温度を１５℃に調整し、最大回転数２２００ｒｐｍ、加速時間２０秒で測定したときの回転数２２００ｒｐｍにおける擬塑性（pseudo plasticity)粘度が２０〜４５ｃＰであることが重要な要件である。上記要件を満足する共重合体ゴムラテックスを用いることにより、良好な化粧性及び肌ざわりを有するパフを得ることができる。
良好な肌ざわりとは、パフを顔や指に当てた際に柔らかく、抵抗感が少なく、しっとりとした感触を与えることである。
また、化粧性とは、パフによる化粧容器からの化粧料の取り込みが容易で、パフに取り込まれた化粧料を顔等の肌に塗布する際の肌へののりが容易且つ均一で、化粧効果が十分に発現されることである。
【００１１】
パフの化粧性は、パフの素材であるゴムの種類にもよるが、フォームラバーの構造（発泡状態）によって大きく変化する。即ち、フォームラバーを形成する気泡（セル）が、きめ細かく、均一であれば化粧料の取り込みが容易で、肌へののりも容易、均一となり、化粧効果は格段に向上する。
きめ細かく、均一で、しっとりとした肌ざわりのセルを形成させるためには、フォームラバーの原料である重合体ゴムラテックス含む組成物を例えば連続発泡機等により空気を混合しながら強攪拌し、きめ細かく均一な気泡を形成させ、気泡が破壊しないようにすることが必要である。
【００１２】
連続発泡機の発泡部は多くの歯型を有し高速で回転する回転翼とこれと組み合わされた固定翼とから構成され、この両翼の間を該組成物と空気を通過させることによって発泡させている。このように該ラテックス組成物を発泡させる場合には、該ラテックス組成物には高速攪拌により強い剪断力が作用するから、発泡性（発泡状態）には高剪断力が作用する際の重合体ラテックスの粘性が重要な要因となる。
【００１３】
本発明者は重合体ラテックスの発泡状態と種々の粘性挙動との関係について検討した結果、擬塑性粘度が上記の範囲（２０〜４５ｃＰ）にある上記の共重合体ゴムラテックスを用いることによってきめ細かく、均一で気泡が破壊しない発泡状態が得られることを見出した。擬塑性粘度が２０ｃＰ未満では気泡の安定性が不十分で気泡は破壊し易く、４５ｃＰを超えるときめ細かく、均一な気泡を形成することが困難となる。好ましくは２５〜４０ｃＰである。
本発明における擬塑性粘度（φ）は、ハーキュレス型粘度計を用い、固形分濃度が６０重量％、温度１５℃の重合体ゴムラテックスについて測定した値である。
【００１４】
このような特徴を有する本発明の共重合体ゴムラテックスは、通常の乳化重合の手法によって得ることができる。乳化重合に使用する乳化剤（界面活性剤）、重合開始剤、キレート剤、酸素捕捉剤、分子量調整剤等の重合薬剤は、従来公知のそれぞれの薬剤が使用でき、特に限定されない。
例えば、乳化剤としては、通常、アニオン系またはアニオン系とノニオン（非イオン）系の乳化剤が使用される。乳化剤の使用量は、単量体混合物に対して０．５〜５重量％の範囲が好ましい。５重量％を超えると肌ざわりが悪くなる。
【００１５】
アニオン系乳化剤としては、例えば、牛脂脂肪酸カリウム、部分水添牛脂脂肪酸カリウム、オレイン酸カリウム、オレイン酸ナトリウム等の脂肪酸塩；ロジン酸カリウム、ロジン酸ナトリウム、水添ロジン酸カリウム、水添ロジン酸ナトリウム等の樹脂酸塩；ドデシルベンゼンスルホン酸ナトリウム等のアルキルベンゼンスルホン酸塩等が挙げられる。
ノニオン系乳化剤としては、例えば、ポリエチレングリコールエステル型、ポリエチレングリコールエステル型、エチレンオキサイドとプロピレンオキサイドのブロック共重合体等のプルロニック型等の乳化剤が挙げられる。
【００１６】
重合開始剤としては、例えば、過硫酸カリウム、過硫酸アンモニウム等の過硫酸塩等の熱分解型開始剤；ｔ−ブチルハイドロパーオキサイド、クメンハイドロパーオキサイド、ジイソプロピルベンゼンハイドロパーオキサイド、オクタノイルパーオキサイド、３，５，５−トリメチルヘキサノイルパーオキサイド等の有機過酸化物；アゾビスイソブチロニトリル等のアゾ化合物；これらと二価の鉄イオン等の還元剤とからなるレドックス系開始剤等が挙げられる。なかでもレドックス系開始剤が好ましい。
これらの開始剤の使用量は、通常、単量体混合物に対して０．０１〜１０重量％の範囲である。
【００１７】
乳化重合反応は、連続式、回分式のいずれでもよく、重合温度も低温〜高温重合のいずれでもよいが、好ましくは０〜５０℃、更に好ましくは０〜３５℃である。又、単量体の添加方法（一括添加、分割添加等の）、重合時間、重合転化率等も特に限定されない。好ましい重合転化率は９０％以上である。
本発明の共重合体ゴムラテックスを得る好ましい重合方法は、重合反応を行い、Ｎ，Ｎ−ジエチルヒドロキシルアミン等の従来公知の重合停止剤を重合系に添加して重合反応を停止させ、引き続きあるいは一旦生成した共重合体ゴムラテックスを保存した後に、公知の粒径肥大化法に従ってラテックス粒子の肥大化処理を行う方法である。
【００１８】
粒径肥大化方法としては、従来公知の方法が使用出来、特に制限されない。例えば、重合途中で反応を停止させ強攪拌する方法；重合終了後共重合体ラテックスにブタジエン等の共役ジエン単量体やトルエン等の溶剤、カルボキシル基含有重合体ラテックス等の粒径肥大化剤を添加して強攪拌する方法等が挙げられる。攪拌条件は、粒径肥大化後の共重合体ラテックスの擬塑性粘度が２０〜４５ｃＰとなる範囲であれば特に制限されない。
本発明の共重合体ゴムラテックスの固形分濃度は特に限定されないが、通常、５０〜７０重量％程度である。また、ラテックス粒子径も特に限定されないが、通常、３，０００〜３０，０００Ａ（オングストローム）、好ましくは４，０００〜２０，０００Ａ程度である。
【００１９】
次に、本発明の共重合体ゴムラテックスを用いたフォームラバーの製造方法について説明する。
本発明においては、フォームラバーの製造方法自体は特に限定されず、従来公知のいずれの方法も用いることができる。
フォームラバーを製造する場合には、先ず、本発明の共重合体ゴムラテックスに、通常、加硫系、必要により凝固剤、その他の配合剤を添加した組成物を調整する。
【００２０】
加硫剤は、重合体ゴムラテックスを使用する通常のフォームラバーの製造に使用される加硫系はいずれも使用することができ、特に限定されない。
加硫系としては、例えば、加硫剤としての硫黄、特にコロイド硫黄、加硫助剤としての亜鉛華／各種加硫促進剤が使用される。加硫促進剤としては、例えば、２−メルカプトベンゾチアゾール及びその亜鉛塩、ジベンゾチアジルジスルフィド等のチアゾール系促進剤、ジエチルジチオカルバミン酸亜鉛等のジチオカルバメート系促進剤等が挙げられる。これらの加硫剤や加硫助剤の使用量は特に限定されないが、通常、共重合体ゴムラテックス（固形分）１００重量部に対して、硫黄０．１〜１０重量部、亜鉛華０．５〜１０重量部、加硫促進剤０．１〜５重量部程度である。これらの使用量は、フォームラバー製品の要求性能を満たすように決定される。
【００２１】
必要により使用される配合剤としては、例えば、各種老化防止剤、各種着色剤、泡安定剤等、また上記の各種配合剤をラテックスに安定して分散させるための分散剤、例えば、ＮＡＳＦ（ナフタリンスルホン酸ホルマリン縮合物のナトリウム塩）等；増粘剤、例えば、ポリアクリル酸及びそのナトリウム塩、アルギン酸ソーダ、ポリビニルアルコール等；起泡剤としての界面活性剤、例えば、オレイン酸カリウム等の脂肪族アルカリ石けん、ドデシル硫酸ナトリウム等の高級アルコールの硫酸塩等を必要有効量該ラテックスに添加することができる。ゲル化剤としては後記のものが使用される。
【００２２】
本発明のフォームラバーは、上記の配合剤が添加された共重合体ゴムラテックス組成物を用い、これを発泡させ、凝固、加硫させることによって得られる。発泡には通常空気が用いられるが、炭酸アンモニウム、重炭酸ソーダ等の炭酸塩；アゾジカルボン酸アミド、アゾビスイソブチロニトリル等のアゾ化合物；ベンゼンスルフォニルヒドラジド等のガス発生物質を使用することもできる。
空気を使用する場合には共重合体ゴムラテックスを攪拌し、空気を巻き込んで泡立てる。この際、例えば、オークス発泡機、超音波発泡機等が用いられる。
【００２３】
所定の発泡倍率に発泡させ、次に、発泡状態を固定化するために、発泡該ラテックスを凝固させる。凝固方法は、ラテックスをゲル化し、固化させることができる方法であれば特に制限されず、従来公知の方法がいずれも使用できる。
例えば、凝固剤としてヘキサフルオロ珪酸ナトリウムや同カリウム（珪フッ化ソーダ、同カリ）、チタン珪フッ化ソーダ等のフッ化珪素化合物を起泡した該ラテックスに添加するダンロップ法（常温凝固法）；該ラテックスにオルガノポリシロキサン、ポリビニルメチルエーテル、硫酸亜鉛アンモニウム錯塩等の感熱凝固剤を添加する感熱凝固法；冷凍凝固法等が使用される。凝固剤の使用量は、特に限定されないが、該ラテックス（固形分）１００重量部に対し、通常、０．５〜１０重量部程度である。凝固剤の添加方法も特に限定されず、例えば、発泡したラテックスに凝固剤をそのまま振りかけて添加する方法、凝固剤を水又は有機溶剤に溶解又は分散させ、これを発泡ラテックスに添加する方法等が挙げられる。
【００２４】
凝固剤が添加された未だ流動性を有する発泡該ラテックス組成物を所定形状の型に移し、例えば、１００〜１６０℃程度の温度で１５〜６０分程度加硫させることによりフォームラバーが得られる。型からフォームラバーを取り出し、例えば、洗濯機等を用い、２０〜７０℃程度の水で５〜１５分間程度、攪拌しながら洗浄する。洗浄後、水切りをし、フォームラバーの風合いを損なわないように３０〜９０℃程度の温度で乾燥する。
得られたフォームラバーを所定の厚さにスライスし、それを所定の形状に切断し、側面を回転砥石で研磨することによりパフが製造される。
【００２５】
このようにして得られる本発明のフォームラーバーは、耐油性に優れ、肌ざわり、化粧料の取り込み性及び皮膚へののりが優れている。従って、化粧用スポンジ（パフ）に好適なものである。本発明のフォームラバーの耐油性（実施例に記載の方法による）は６０％以下が好ましく、更に好ましくは５５％以下である。又、フォームラバーの肌ざわりは硬さ（アスカーＦ型硬度）と関係があり、肌ざわりの良いフォームラバーはやわらかく、該硬度の値が低いものである。好ましい該硬度は６５（度）以下、更に好ましくは６０（度）以下である。
【００２６】
【実施例】
次に実施例および比較例を挙げて本発明をさらに具体的に説明する。以下の例における部および％は、特に断りのない限り重量基準である。
【００２７】
実施例１〜５、比較例１〜４
（１）ＮＢＲラテックスの製造
下記の重合処方に従って表１に記載の単量体混合物およびその他の重合薬剤を窒素置換した重合反応器に仕込み、攪拌しながら内容物の温度を５℃として重合反応を開始させた。２０時間後に重合停止剤としてＮ，Ｎ−ジエチルヒドロキシルアミンを添加して転化率９５％で重合反応を停止させ、ＮＢＲラテックスを得た。
これらのＮＢＲラテックスにブタジエンをＮＢＲラテックスの固形分重量と同量添加し、温度を１５℃としてからパドル型攪拌翼で１０００ｒｐｍの回転数で５時間攪拌し、粒径肥大化処理を行い、表１に記載の粒子径を有するＮＢＲラテックスを得た。肥大化後固形分濃度を６５％に濃縮して本発明および比較例のＮＢＲラテックスを得た。下記の方法で擬塑性粘度を測定し、結果を表１に示した。
【００２８】
0003757605.tif 000002
【００２９】
擬塑性粘度の測定方法
各ＮＢＲラテックスの固形分濃度を６０％、温度を１５℃に調整し、ハーキュレス型回転粘度計（エスエムテー社製）で、ボブＮｏ．Ｂ（半径１．９５ｃｍ、有効長２．５ｃｍ、間隙０．０５ｃｍ、形状係数０．０００４１ｃｍ-3）を用い、最大回転数２２００ｒｐｍ、加速時間２０秒の条件で測定し、回転数２２００ｒｐｍのときの擬塑性粘度を下記の式で計算する。
φ＝９．５５×Ｔm×Ｓ×（１０／Ｎm）／ｂ
φ：擬塑性粘度（ｃＰ）
ｂ：上昇時傾き（無次元）＝ｌｎ２／ｌｎ（Ｔm／Ｔ1/2）
Ｔm：最大回転数時のトルク（ｄｙｎ・ｃｍ）
Ｔ1/2：最大回転数の１／２の回転数におけるトルク（ｄｙｎ・ｃｍ）
Ｓ：形状係数（ｃｍ-3）
Ｎm：最大回転数（ｒｐｍ）
【００３０】
（２）フォームラバーの作製
上記の各ＮＢＲ（固形分６５％）のそれぞれ１００部に、コロイド硫黄分散液（固形分５０％）２．６部、亜鉛華分散液（固形分５０％）３．９部を添加して十分に分散させ、フォームラバー用ラテックス組成物を得た。
各ラテックス組成物を毎分１リットル、空気を毎分４リットルの流量で連続発泡機（オークスミキサー４Ｍ）に送り、室温で回転数５００ｒｐｍで攪拌して発泡させ、一方、珪フッ化ソーダ分散液（固形分２０％）を回転翼部から毎分９２ｍｌの流量で添加した。
【００３１】
上記で得られた各発泡組成物をそれぞれ円筒形の型（直径７ｃｍ、高さ５０ｃｍ）に入れ、凝固した後１１０℃で４０分加硫させた。
型から取り出したフォームラバーを長さ方向に厚さ０．８ｃｍにスライスし、下記の方法でフォームラバーの硬さおよび化粧性を評価した。フォームラバーの耐油性は上記のフォームラバー用組成物から作製した加硫フィルムについて測定した。以上の測定結果を表１に示す。
【００３２】
硬さ（アスカーＦ型硬度）
高分子計器社製アスカーゴム硬度計Ｆ型を用いてフォームラバーの硬度を測定する。値が小さい程フォームラバーは柔らかく、肌ざわりが良い。
【００３３】
耐油性
上記の各フォームラバー用ラテックス組成物を乾燥厚さが約０．５ｍｍとなるようにガラス板上に流延し、風乾後ガラス板から生成フィルムを剥離し、これを１１０℃のオーブン中で３０分加硫させた。
上記の加硫フィルムより切り取った短冊状試験片に標線を入れ、２０℃のトルエン５００ｍｌに５時間浸漬し、その後取り出して線膨張度（％）を測定し、これを耐油性の尺度とする。値が小さいほど耐油性は良好である。線膨張度は下記の式で計算される。
線膨張度（％）＝〔（Ｌ′−Ｌ）／Ｌ〕×１００
（Ｌ′：浸漬後の標線間の長さ、Ｌ：浸漬前の標線間の長さ）
【００３４】
化粧性
上記のスライスしたフォームラバーを２ｃｍ×２ｃｍに裁断して試験片とし、
一方の面にソリッドファンデーションを均一に塗布した。
これを学振型摩耗堅牢度試験機（大栄科学精器製作所製）の摩擦子（２００ｇ）に固着させ、該試験機の試料台に固着させた黒色のラシャ紙上を１０ｃｍ移動させ、フォームラバー上のソリッドファンデーションをラシャ紙に転写させ、幅２ｃｍ、長さ１０ｃｍの該転写軌跡を、幅方向および長さ方向の色の均一性を目視で観察し、均一性が良好を５点、不良を１点とする５段階法で表示する。
【００３５】
【表１】
0003757605.tif 000003
（注）比較例３のオレイン酸カリの使用量は２部である。
（注）比較例４のオレイン酸カリの使用量は６部である。
【００３６】
上記の表から明らかなように、本発明の共重合体ラテックスを用いたフォームラバーは、耐油性、肌ざわり及び化粧性に優れており、本発明の共重合体ラテックスは化粧用スポンジの製造に好適なラテックスである。一方、比較例１、２の共重合体ラテックスではアクリロニトリルが本発明範囲外であり、耐油性が劣る（比較例１）か、擬塑性粘度が本発明範囲を超え、硬度が高過ぎる（比較例２）フォームラバーしか得られない。又、比較例３、４の擬塑性粘度が本発明範囲外の共重合体ラテックスでは、硬度が高過ぎて満足できるフォームラバーは得られない。
【００３７】
【発明の効果】
以上の本発明によれば、耐油性に優れ、肌ざわり、化粧性に優れたパフ（化粧用スポンジ）等のフォームラバー製品の製造に好適な共重合体ゴムラテックスが提供される。
【００３８】
本発明の好ましい実施態様は次の通りである。
（１）請求項１および２において、共重合体ゴムラテックスは、シアノ基含有エチレン性不飽和単量体を好ましくは２０〜４０重量％、更に好ましくは２５〜３５重量％、共役ジエン単量体を好ましくは６０〜８０重量％、更に好ましくは６５〜７５重量％およびこれらと共重合可能なエチレン性不飽和単量体０〜３０重量％からなる単量体混合物を乳化重合してなる共重合体ゴムラテックスである。
（２）請求項１および２において、共重合体ゴムラテックスの擬塑性粘度は好ましくは２５〜４０ｃＰである。
（３）上記の（１）、（２）において、シアノ基含有エチレン性不飽和単量体がアクリロニトリル、共役ジエン単量体がブタジエン及び／又はイソプレンである。
（４）上記の（１）〜（３）において、共重合可能なエチレン性不飽和単量体は、アクリル酸アルキルエステルである。
（５）上記の（１）〜（４）において、共重合体ゴムラテックスは、転化率９０％以上で重合を終了させた後粒径肥大化させたものである。
（６）上記の（１）〜（５）において、フォームラバーのアスカーＦ型硬度は、好ましくは６５（度）以下、更に好ましくは６０（度）以下である。